(57)【要約】  本発明は（ｉ）木質材料上に、少なくとも１つのポリアミンおよび場合により混合物に対して２０質量％まで尿素を含有する混合物を施与し；（ｉｉ）チップケーキまたは繊維ケーキ上またはその中にポリアミンを施与し；（ｉｉｉ）表面加工のために使用される被覆基体上にポリアミンを施与し、かつ／または（ｉｖ）露出箇所にポリアミンを施与し；その際、該ポリアミンは、少なくとも５００ｇ／モルの分子量および少なくとも６個の第一級または第二級アミノ基を有する、ことを特徴とする、窒素含有化合物を施与することによって木質材料のホルムアルデヒド放散を減少させるための方法に関する。【特許請求の範囲】
【請求項１】
窒素含有化合物を施与することによって木質材料のホルムアルデヒド放散を減少させるための方法において、
（ｉ）木質材料上に、少なくとも１つのポリアミンおよび場合により混合物に対して２０質量％まで尿素を含有する混合物を施与し；
（ｉｉ）チップケーキまたは繊維ケーキ上またはその中にポリアミンを施与し；
（ｉｉｉ）表面加工のために使用される被覆基体上にポリアミンを施与しかつ／または
（ｉｖ）露出箇所にポリアミンを施与し；
その際、該ポリアミンは、少なくとも５００ｇ／モルの分子量および少なくとも６個の第一級または第二級アミノ基を有することを特徴とする、窒素含有化合物を施与することによって木質材料のホルムアルデヒド放散を減少させるための方法。
【請求項２】
ポリアミンを、−ポリマー溶液に対して−
（ａ）ポリアミン１〜９９質量％
（ｂ）湿潤性を改善するための添加剤０〜５質量％
（ｃ）ｐＨ値を調整するための添加剤０〜３０質量％
（ｄ）他の添加剤、例えば殺菌剤、疎水化剤、着色剤、有機溶剤０〜３０質量％
（ｅ）尿素０〜５０質量％
および補充して１００質量％となる水、その際、量データは混合の開始に基づく、
の混合によって得られるポリマー水溶液として施与することを特徴とする、請求項１記載の方法。
【請求項３】
ポリアミンが、少なくとも８００ｇ／モルの分子量および少なくとも６個の第一級または第二級アミノ基を有することを特徴とする、請求項１または２記載の方法。
【請求項４】
ポリアミンとして、超分岐ポリアミンおよび／またはポリビニルアミンを使用することを特徴とする、請求項１から３までのいずれか１項記載の方法。
【請求項５】
超分岐ポリアミンが、１０００ｇ／モルより大きい質量平均分子量および０．１以上の分岐度を有することを特徴とする、請求項４記載の方法。
【請求項６】
ポリアミンとして、ポリビニルアミンおよび／またはポリエチレンイミンを使用することを特徴とする、請求項１から３までのいずれか１項記載の方法。
【請求項７】
ポリビニルアミンが５０００〜５０００００ｇ／モルの質量平均分子量を、およびポリエチレンイミンが５００〜１０００００ｇ／モルの質量平均分子量を有することを特徴とする、請求項６記載の方法。
【請求項８】
施与されたポリアミンの量が
（ｉ）木質材料の表面１平方メートル当たり１ｇ〜２００ｇである；
（ｉｉ）チップケーキまたは繊維ケーキ１００ｋｇ当たり０．０１ｋｇ〜５ｋｇである；
（ｉｉｉ）被覆基体１平方メートル当たり０．１〜１００ｇでありかつ／または
（ｉｖ）表面処理された木質材料の露出箇所の表面１平方メートル当たり、有利には０．０５ｇ〜２００ｇである
ことを特徴とする、請求項１から７までのいずれか１項記載の方法。
【請求項９】
ポリアミン水溶液を
（ｉ）噴霧、圧延、浸漬、ドクターブレード塗布または延展により木質材料上に施与し；
（ｉｉ）噴霧、圧延、ドクターブレード塗布または延展によりチップケーキまたは繊維ケーキ上またはその中に施与するか、またはポリアミン水溶液を、膠着されたチップまたは繊維の撒布前に輸送ベルト上に施与し；
（ｉｉｉ）噴霧、圧延、浸漬、含浸、ドクターブレード塗布または延展により被覆基体上に施与しかつ／または
（ｉｖ）噴霧、圧延、ドクターブレード塗布または延展により露出箇所に施与する
ことを特徴とする、請求項２記載の方法。
【請求項１０】
木質材料として、場合により、ホルムアルデヒド含有バインダーを含有する単板木材、合板木材、ＯＳＢ、木材繊維ボードおよびパーティクルボードを使用することを特徴とする、請求項１から９までのいずれか１項記載の方法。
【請求項１１】
ケース(ｉ）において、木質材料をポリアミンの施与後に熱処理することを特徴とする、請求項１から１０までのいずれか１項記載の方法。
【請求項１２】
ケース（ｉｉ）において、ポリアミンまたはポリアミン溶液を、プレスの材料予熱のために使用される蒸気と一緒に施与することを特徴とする、請求項１記載の方法。
【請求項１３】
チップケーキまたは繊維ケーキを圧着して木質材料を得ることを特徴とする、請求項１記載の方法。
【請求項１４】
被覆基体として、メラミンフィルム、予備含浸材料、ホイル、ラミネートまたは単板を使用することを特徴とする、請求項１から９までのいずれか１項記載の方法。
【請求項１５】
孔または未被覆の面またはエッジを、ケース（ｉｖ）において後処理することを特徴とする、請求項１から９までのいずれか１項記載の方法。
【請求項１６】
０〜０．１ｐｐｍのホルムアルデヒド放散を有する、請求項１から１５までのいずれか１項記載の方法に従って製造可能な木質材料。
【請求項１７】
０〜０．１ｐｐｍのホルムアルデヒド放散を有する、請求項１から１５までのいずれか１項記載の方法に従って製造可能な表面加工された木質材料。
【請求項１８】
中和作用フィルム、コアーフィルム、化粧フィルムまたはオーバーレイフィルムの群から選択される、ポリアミンで処理された少なくとも１つのフィルムを含有する、請求項１から１５までのいずれか１項記載の方法に従って製造可能なラミネート。
【請求項１９】
家具、梱包材の製造のための、住宅建築における、ドライウォール構造におけるまたは内装仕上げにおける、請求項１６または１７記載の木質材料の使用。
【発明の詳細な説明】
【技術分野】
【０００１】
発明の詳細な説明
本発明は、ポリアミンによる処理によって木質材料においてホルムアルデヒド放散を減少させるための方法に関する。さらに本発明は、本方法に従って製造可能である木質材料、ならびに本方法に従って製造可能なラミネート、および家具、梱包材(Verpackungsmaterialien)を製造するための、または室内仕上げ(Innenausbau)におけるこれらの木質材料およびラミネートの使用に関する。
【０００２】
木質材料は費用の掛からない、資金を節約する、中実材料の代替物であり、また殊に家具構造においておよび構造材料として重要性を増している。出発物質として、種々の木材からの様々のデンプン、木材ストリップ、木材チップ(Holzspaene)または木材繊維の木材層が用いられる。通常、そのような木材部材または木材粒子は、天然および／または合成バインダーを用いて、かつ場合によりさらに他の添加剤の添加下で、板状またはストランド状の木質材料へと成形される。
【０００３】
バインダーとして、頻繁に、ホルムアルデヒド含有接着剤、例えば尿素−ホルムアルデヒド樹脂またはメラミン含有尿素−ホルムアルデヒド樹脂が使用される。該樹脂は、ホルムアルデヒドと尿素もしくはメラミンの重縮合によって製造される。良好な接着性を得るために、この場合、一般に過剰のホルムアルデヒドが使用される。このため、仕上がった木質材料中には遊離ホルムアルデヒドが存在することにもつながりうる。重縮合物の加水分解によっては、ホルムアルデヒドが付加的に遊離しうる。木質材料中に含有される遊離ホルムアルデヒドおよび木質材料の寿命中に加水分解によって遊離されたホルムアルデヒドは周囲に放出されうる。
【０００４】
木材自体も、殊に熱処理に従ってホルムアルデヒドを周囲に放出しうる。一般的に、被覆された木質材料は、未被覆の基体より少ないホルムアルデヒドの放散を有する（"Holz als Roh-und Werkstoff（原料および工業原料としての木材）" 第４７巻、１９８９、第２２７頁）。
【０００５】
ホルムアルデヒドは、ある特定の限界値を上回ると、アレルギー、肌の炎症、呼吸器系統の炎症または目の炎症をヒトに引き起こす。それゆえ、室内領域における構造部材中のホルムアルデヒドの放散の減少は重大な関心事である。
【０００６】
製造に際してホルムアルデヒドの添加を減らすことによるホルムアルデヒド放散の低下は、条件付きでしか成功につながらない。それというのも、バインダーの接着性はホルムアルデヒド濃度の減少とともに悪化し、ならびに接着剤の硬化(Abbinden)が明らかに遅くなるからである。このため製造サイクルの遅延につながる（"Holzwerkstoffe und Leime（木質材料およびグルー", M. Dunky, P. Niemz, Springer Verlag Berlin-Heidelberg, 2002, 251-302に記載）。
【０００７】
ホルムアルデヒド放散を減少させるためのさらに他の一可能性は、木材粒子またはホルムアルデヒド樹脂に、ホルムアルデヒド捕捉剤(Formaldehydfaenger)、例えば尿素を添加するという点にある。しかしながら、この方法において欠点なのは、樹脂の硬化速度が遅延することである。加えて、生成物の機械的特性に不利に影響が及ぼされる。
【０００８】
木質材料のホルムアルデヒド放散は、近年では様々の措置によって減少されえてきた。これに関する例は以下のものである：
Ｇ．Ｍｙｅｒｓ（Ｆｏｒｅｓｔ Ｐｒｏｄｕｃｔｓ Ｊｏｕｒｎａｌ １９８６, Ｖｏｌ ３６（６）, ４１〜５１）は、可能な方法についての概観を示す。これらは、低分子量のホルムアルデヒド捕捉剤、例えば尿素またはアンモ二アを固体の形で（例えば炭酸水素アンモニウムとして）、水溶液で（例えば尿素溶液）またはガスの形（ＮＨ３）で使用するということから、物理的バリアとして作用する被覆を塗布するまでを提供する。
【０００９】
木質材料、殊にパーティクルボードの、アンモニアによるガス処理（ＲＹ ＡＢ法 Ｖｅｒｋｏ法）ならびにパーティクルボードへのホルムアルデヒド捕捉剤の噴霧（Ｓｗｅｄｓｐａｎ法）は、技術的な意義を獲得している（Ｅ．ＲｏｆｆａｅｌおよびＨ．Ｍｉｅｒｔｚｓｃｈ，Ａｄｈａｅｓｉｏｎ １９９０，４，１３〜１９）。Ｓｗｅｄｓｐａｎ法（ＥＰ−Ｂ０００６４８６）では、高温状態のパーティクルボードが尿素水溶液またはアンモニア分解物質を含有する他の溶液により噴霧される。欠点なのは、そのように処理されたパーティクルボードのより悪化した被覆性である。木質材料がアンモニアでガス処理（ＲＹ ＡＢ法、Ｖｅｒｋｏ法）される場合、貯蔵期間が増すにつれてホルムアルデヒド放出が再び増大することが欠点であるとわかった（第１６頁，Ｅ．ＲｏｆｆａｅｌおよびＨ．Ｍｉｅｒｔｚｓｃｈ，Ａｄｈａｅｓｉｏｎ １９９９，４，１３〜１９）。
【００１０】
ＷＯ２００４／０８５１２５Ａ２においては、接着された木質材料の放散を減少させるための方法が記載されており、該方法に際して、接着方向に対して垂直な、一様にされたエッジ上に、アルデヒド−およびイソシアネート反応性物質からの混合物が塗布される。その際、木材と同様、接着剤からも出てくる有害物質が留まるとされる。そのために、アミノ−またはアミド基を有する物質、またはヒドロキシル含有物質が使用されうる。例えば、尿素、グアナミン、エチルアミン、エタノールアミン、プロテイン、アルコールおよび炭水化物が挙げられる。
【００１１】
ＪＰ２００２−２７３１４５Ａは、木材複合体のホルムアルデヒド放出を低減させるための方法を記載し、該方法に際して、そのつど個々に、ホルムアルデヒド放散を減少させるために適した複数の措置が組み合わされる。記載された水性のホルムアルデヒド捕捉剤は、尿素２０〜５０質量％、および不揮発性アミンの残分、尿素および不揮発性アミンが複合体中に浸潤しうるよう木材の透過性を高めるための剤、および乾燥後に木材複合体上でホルムアルデヒドのための物理的バリアとなるフィルム形成性固体から構成されている。このフィルムは、木材複合体の被覆性を損ねることがある。不揮発性アミンとして、ポリアルキレンポリアミンも記載される。一般的に、これらの物質の種類は、ｎ＝２，３および４の式Ｈ２Ｎ（−ＣＨ２−ＣＨ２−ＮＨ）ｎ−Ｈの短鎖線状ポリアミンと理解される。
【００１２】
ホルムアルデヒド含有バインダーの化学量論への調整もしくはホルムアルデヒド捕捉剤の添加のような多数の措置、ならびに木質材料を後処理するための様々の方法があるにも関わらず、木質材料からのホルムアルデヒドの放散を下げるためにさらに他の措置が必要である。さらに、表面加工(Oberflaechenveredelung)を終え、かつ場合により、例えばボーリング(Bohren)、フライス削りまたは鋸引きによる後処理後に発生する露出箇所からのホルムアルデヒドの放散はこれまで考慮されないままであった。
【００１３】
そのような露出箇所は、フレキシブルに調整可能な棚底(Regalwaende)の高さを保証するための、必要とされる、例えばユニット式の棚(Regalwaende)におけるまたは棚の後ろの壁における隙間(Loecher)である。さらに、居住領域には向いていない棚底のエッジは、たいていの場合には表面被覆されておらず、従って露出している。棚底のなかには、それどころか底面全体が未被覆のものも幾つかあり、従ってそれらは露出した表面を示し、該表面からホルムアルデヒドが出ていく。
【００１４】
それに従って本発明の課題は、木質材料のホルムアルデヒド放散を低減することであり、その際、例えばホルムアルデヒド捕捉剤中の尿素の高すぎる濃度によってまたはアンモニウム塩の塗布によって引き起こされうるような不利な影響は、木質材料の機械的特性にも被覆性にも、または膨潤値にも及ぼされるべきではない。
【００１５】
さらに本発明の課題は、表面加工の付着力または品質、すなわち外観および耐性が不利に影響を及ぼされることなく、表面加工された木質材料のホルムアルデヒド放散を低減することである。それ以外に、被覆のプロセスは損なわれないべきである。
【００１６】
それに従って、さらに本発明の課題は、表面加工された木質材料の露出箇所からのホルムアルデヒド放散を低減することである。
【００１７】
課題の解決は、窒素含有化合物を施与することによって木質材料におけるホルムアルデヒド放散を減少させるための公知の方法から出発する。それから、本発明による方法は、
（ｉ）木質材料上に、少なくとも１つのポリアミンおよび場合により混合物に対して２０質量％まで尿素を含有する混合物を施与し；
（ｉｉ）チップケーキまたは繊維ケーキ(Spaene- oder Faserkuchen)上またはその中にポリアミンを施与し；
（ｉｉｉ）表面加工のために使用される被覆基体上にポリアミンを施与しかつ／または
（ｉｖ）露出箇所にポリアミンを施与し；
その際、該ポリアミンは、少なくとも５００ｇ／モルの分子量および少なくとも６個の第一級または第二級アミノ基を有する、ことを特徴とする。
【００１８】
"チップケーキまたは繊維ケーキ"という概念は、場合により前圧縮された、撒布された、膠着されたチップもしくは繊維と理解される。一般的に、チップケーキまたは繊維ケーキは、仕上がった木質材料の少なくとも二倍の厚みを有する。
【００１９】
"被覆基体"という概念は、例えばアミノ樹脂フィルム、殊にメラミンフィルム、予備含浸材料(Vorimpraegnate)、ホイル(Folien)、ラミネートまたは単板(Furniere)等と理解される。
【００２０】
"露出箇所"という概念は、本発明の場合、例えばボーリング、フライス削りまたは鋸引きを後からすることによって表面加工後に発生するような隙間、被覆されていない露出したエッジまたは面等と理解される。
【００２１】
ポリアミンは、水性の形でまたは溶剤を添加することなく施与されうる。有利には、ポリアミン水溶液が使用される。
【００２２】
ポリマー水溶液は、有利には−そのつどポリマー溶液に対して−
（ａ）ポリアミン１〜９９質量％
（ｂ）湿潤性を改善するための添加剤０〜５質量％
（ｃ）ｐＨ値を調整するための添加剤０〜３０質量％
（ｄ）他の添加剤、例えば殺菌剤、疎水化剤、着色剤、有機溶剤０〜３０質量％
および補充して１００質量％となる水の混合によって得られ、その際、これらのデータは混合の開始に基づく。
【００２３】
成分（ａ）として、ある特定のポリアミンまたは複数のポリアミンからの混合物が使用されうる。
【００２４】
有利には、ポリアミン水溶液は、ポリマー溶液に対して、ポリアミン５〜９０質量％、有利にはポリアミン１０〜７５質量％、殊にポリアミン１５〜４５質量％、とりわけ有利にはポリアミン２５〜４０質量％を含有する。
【００２５】
有利には、少なくとも５００ｇ／モル、殊に少なくとも８００ｇ／モル、および少なくとも６個の、殊に少なくとも１０個の第一級または第二級アミノ基を有するポリアミンが使用される。有利には、ポリアミンとして、超分岐ポリアミン、殊にポリエチレンイミン、またはポリビニルアミンまたはこの混合物が選択される。
【００２６】
"超分岐ポリアミン"という概念は、本発明の場合、アミノ基またはアミド基を含有する、高官能性の、高分岐および超分岐ポリマーと理解される。
【００２７】
超分岐ポリアミンとして、本発明の意味において、５００ｇ／モルを上回る質量平均分子量を有する、その主鎖が分岐している、高官能性の、高分岐および超分岐の各ポリアミンが使用され、かつそれは０．０５以上の分岐度（Ｄｅｇｒｅｅ ｏｆ Ｂｒａｎｃｈｉｎｇ；ＤＢ）を有する。有利には、その際、１０００ｇ／モルを上回る、有利には１５００ｇ／モルを上回る質量平均分子量を有する、および殊に１５００〜２０００００ｇ／モルの分子量を有する超分岐ポリアミンが使用される。有利には、分岐度は０．１およびそれを上回る。有利には、超分岐ポリアミンの分岐度は０．２〜０．９９、とりわけ有利には０．３〜０．９５および殊に０．３５〜０．７５の間にある。"Ｄｅｇｒｅｅ ｏｆ Ｂｒａｎｃｈｉｎｇ"の定義に関しては、Ｈ．Ｆｒｅｙ等，Ａｃｔａ Ｐｏｌｙｍ．１９９７，４８，３０が参照される。
【００２８】
有利には、超分岐ポリアミンは、少なくとも４個の官能末端基、有利には少なくとも８個の官能末端基、殊に少なくとも２０個の官能末端基を有する。原則的に官能基の数に上限はないが、しかしながら有利には、本発明の超分岐ポリアミンは、５００個未満の官能末端基、有利には３００個未満の官能末端基、殊に１５０個未満の官能末端基を有する。
【００２９】
超分岐ポリアミンの製造の仕方は、例えばＷＯ１９９６／１９５３７、ＷＯ１９９９／１６８１０、ＷＯ２００５／０７５５４１、ＷＯ２００５／０４４８９７、ＷＯ２００３／００６６７０２の中で、および文書番号１０２００５０５６５９２．１および表題"高官能性の、高分岐または超分岐ポリリジンの製造および使用(Herstellung und Verwendung von hochfunktionellen, hoch- oder hyperverzweigten Polylysinen)"の比較的昔のドイツ特許出願の中で記載される。
【００３０】
有利には、超分岐ポリアミンとして、重縮合生成物および重付加生成物、有利にはポリ尿素、ポリアミド、ポリチオ尿素、ならびにこれらの官能基の２つ以上を有する混合した形の組み合わせ物、例えばポリアミド尿素およびポリアミドチオ尿素、ポリ尿素（チオ尿素）、ポリ尿素ウレタンおよびポリチオ尿素ウレタン、ポリエステル尿素およびポリエステルチオ尿素、ポリアミノ尿素およびポリアミノチオ尿素、ポリカーボネート尿素およびポリカーボネートチオ尿素、ポリエーテル尿素およびポリエーテルチオ尿素、ポリアミドウレタン、ポリアミドエステル、ポリアミドアミン、ポリアミドカーボネート、ポリアミドエーテル、ポリエステルウレタン、ポリアミノウレタン、ポリカーボネートウレタン、ポリエーテルウレタン、ポリアミノエステル、ポリエステルアミド、ポリアミノカーボネート、ポリアミノエーテル、またはポリ尿素ウレタンアミド等が用いられる。とりわけ有利には、超分岐ポリマーとして、ポリ尿素、ポリチオ尿素、ポリ尿素ウレタン、ポリアミド、ポリエステルアミド、殊にポリ尿素、ポリ尿素ウレタン、ポリアミド、およびポリアミドの場合、とりわけ有利にはポリリジンが使用される。
【００３１】
極めて有利なのは、ポリエチレンイミンまたはポリビニルアミンまたはこの混合物の使用である。
【００３２】
ポリビニルアミンの質量平均分子量は、有利には５０００〜５０００００ｇ／モル、有利には５０００〜３５００００ｇ／モル、殊に５０００〜１０００００ｇ／モルである。有利には、ポリエチレンイミンの質量平均分子量は、５００〜１０００００ｇ／モル、有利には５００〜７００００ｇ／モル、とりわけ有利には５００〜５００００ｇ／モル、極めて有利には８００〜２００００ｇ／モルおよび殊に２０００〜２００００ｇ／モルである。
【００３３】
ポリエチレンイミンは、エチレンイミンの酸触媒による重合によって製造されえ、かつ一般に、ポリエチレンイミン２０〜１００質量％、とりわけ有利には４０〜７０質量％の間の含有率を有する水溶液として発生する。ポリビニルアミンは、ビニルホルムアミドの重合および引き続く加水分解によって製造されえ、かつ一般に、２〜５０質量％、有利には５〜２５質量％の水溶液として発生する。加水分解度は反応条件によって調整されえ、かつアミノ基対ホルムアミド基の比を決定する。有利には、これらの溶液は直接、本発明によるポリアミン溶液のためのベースとして使用されうる。
【００３４】
ポリマー水溶液の任意の成分（ｂ）として、湿潤性を改善するために、例えば、Ｈ．Ｓｔａｃｈｅ，"界面活性剤ハンドブック(Tensid-Taschenbuch)"，Ｃａｒｌ Ｈａｎｓｅｒ Ｖｅｒｌａｇ，Ｍｕｅｎｃｈｅｎ，Ｗｉｅｎ，１９８１の中で記載されているようなイオン性および非イオン性の界面活性剤が、有利には０〜５質量％、有利には０〜２質量％の濃度で使用されうる。
【００３５】
ｐＨ値は、任意の成分（ｃ）としての以下の添加剤によって調整されうる：鉱酸または有機酸、例えば硫酸またはギ酸。成分（ｃ）は、ポリマー水溶液に、０〜３０質量％、有利には０〜２０質量％の量で添加されうる。
【００３６】
任意の成分（ｄ）として、ポリマー水溶液に、さらに他の添加剤、例えば疎水化剤、例えばパラフィンエマルジョンおよびワックス、殺菌剤、有機溶剤または着色剤が加えられうる。成分（ｄ）は、ポリマー水溶液に、０〜３０質量％、有利には０〜１０質量％の量で添加されうる。
【００３７】
任意の成分（ｅ）として、ポリアミン水溶液は、ポリマー溶液に対して尿素２０質量％まで含有してよい。とりわけ有利には、ポリマー水溶液は、そのつどポリマー溶液に対して尿素１５質量％未満を、有利には尿素１０質量％未満を、および殊に尿素５質量％未満を含有する。とりわけ有利には、ポリマー溶液は尿素を含まない。
【００３８】
有利には、ポリアミン溶液は３〜１２のｐＨ値で施与される。ケース（ｉ）では、有利には、ポリアミン溶液は７〜１１のｐＨ値で、とりわけ有利には９〜１１のｐＨ値で施与され、その際、有利ではさほどない酸性領域中でポリアミンのプロトン化も生じうる。ケース（ｉｉ）および（ｉｉｉ）では、有利には、ポリアミン溶液は５〜１０のｐＨ値で、殊に６〜８のｐＨ値で施与される。ケース（ｉｖ）では、有利には、ポリアミン溶液は６〜１１のｐＨ値で、殊に９〜１１のｐＨ値で施与される。
【００３９】
ポリアミンの量が、木質材料の表面１平方メートル当たりにつき、有利には１ｇ〜２００ｇ、有利には２ｇ〜５０ｇ、とりわけ有利には３ｇ〜３０ｇの間となるのに（ケース（ｉ））十分な量のポリアミン溶液が施与される。
【００４０】
ケース（ｉｉ）では、ポリアミンの量が、チップケーキまたは繊維ケーキ１００キログラム当たりにつき、有利には０．０１ｋｇ〜５ｋｇ、有利には０．０５ｋｇ〜１ｋｇ、殊に０．１ｋｇ〜０．５ｋｇの間となるのに十分な量のポリアミン溶液が施与される。
【００４１】
ケース（ｉｉｉ）では、ポリアミンの量が、被覆基体１平方メートル当たりにつき、有利には０．１ｇ〜１００ｇ、有利には０．５ｇ〜３０ｇ、殊に１ｇ〜１５ｇの間となるのに十分な量のポリアミン溶液が施与される。
【００４２】
ケース（ｉｖ）では、作用物質のポリアミンの量が、表面処理された木質材料の露出箇所の表面１平方メートル当たりにつき、有利には０．０５ｇ〜２００ｇ、有利には０．１ｇ〜５０ｇ、とりわけ有利には０．３ｇ〜３０ｇおよび殊に０．５〜１０ｇの間となるのに十分な量のポリアミン溶液が施与される。
【００４３】
ポリマー水溶液は、当業者に公知の種々の措置によって木質材料上に施与されうる（ケース（ｉ））。それには、例えば噴霧、圧延(Walzen)、浸漬、ドクターブレード塗布(Rakeln)、延展(Streichen)、カーテンコーティング(Curtain Coating)が含まれ、有利には、ポリアミン溶液は噴霧および圧延によって施与される。
【００４４】
チップケーキまたは繊維ケーキ上へのポリアミンまたはポリアミン水溶液の施与は、当業者に公知の種々の措置によって行われうる（ケース（ｉｉ））。それには、例えば噴霧、圧延、浸漬、ドクターブレード塗布、延展、カーテンコーティングが含まれ、有利には、アミン溶液は噴霧によって施与される。
【００４５】
例えば、ポリアミン水溶液は、繊維ケーキの上面および／または底面に施与されうる。ポリアミンまたはポリマー水溶液の施与は、高められた温度でまたは室温で実施されうる。
【００４６】
例えば、ポリアミンまたはポリアミン水溶液は、冷圧／冷間前圧縮の前後どちらかに施与されうる。外層−中間層−外層のチップケーキまたは繊維ケーキの構造化に際して、ポリアミンまたはポリアミン溶液は１つ以上の層内に存在してよく、かつ／または個々の層間に存在してよい。有利には、ポリアミンは、チップケーキまたは繊維ケーキの外層に、有利には両側の外層に施与される。
【００４７】
下方の外層への施与は、例えば間接的に、繊維ケーキをプレスに送る輸送ベルト上に施与することを介して行われうる。その際、必要とされる量のポリアミン溶液は、例えば噴霧または圧延することによって輸送ベルト上に塗布され、引き続き、膠着されたチップもしくは繊維が輸送ベルト上に撒布される。
【００４８】
例えば、ポリアミンまたはポリアミン溶液は、プレスの材料予熱のために使用される蒸気と一緒に施与もしくは噴霧されうる（ＷＯ２００４／８７３８８およびこの中の参考文献を参照のこと）。
【００４９】
ポリアミンで処理されたチップケーキまたは繊維ケーキは、当業者に公知の方法に従って木質材料へと成形される（"MDF-中質繊維板(Mitteldichte Faserplatten)", Hans-Joachim Deppe, Kurt Ernst, 1996 DRW-Verlag Weinbrenner GmbH & Co., 70771 Leinfelden-Echterdingen, 第4.3章, 第81頁以下を参照のこと；EP1192223B1, Paragraph［0034］および"パーティクルボード技術のハンドブック(Taschenbuch der Spanplattentechnik)" Joachim Deppe, Kurt Ernst, 2000, DRW-Verlag Weinbrenner GmbH & Co., 70771 Leinfelden-Echterdingen, 第3.5章, 第232頁以下も参照のこと）。
【００５０】
ケース（ｉｉｉ）では、被覆基体上へのポリアミン水溶液またはポリアミンの施与は、当業者に公知の種々の措置によって行われうる。それには、例えば噴霧、圧延、浸漬、含浸、ドクターブレード塗布、延展、カーテンコーティングが含まれる。有利には、アミン溶液は噴霧によって施与される。
【００５１】
有利には、ポリアミン溶液は、被覆基体の裏面、すなわち木質材料に向けられた面に施与される。
【００５２】
引き続き、被覆基体は、当業者に公知の方法に従って木質材料と圧着される。
【００５３】
例えば、単板の処理に際して、ポリアミン水溶液は単板の底面に噴霧されうる。木質材料−キャリアボード(Traegerplatte)、例えばパーティクルボード上へのグルー液(Leimflotte)の塗布後、そのように処理された単板が上に置かれ、かつ加温下および加圧下で圧着される。
【００５４】
例えば、メラミンフィルムの処理に際して、ポリアミン水溶液は
（Ａ）含浸前に、紙、例えば化粧紙またはオーバーレイ紙(Overlaypapier)に施与されえ、
（Ｂ１）予備含浸のために含浸樹脂液(Traenkharzflotte)に添加されえ、
（Ｂ２）後含浸／被覆のために含浸樹脂液に添加されえ、
（Ｃ）紙の含浸後に施与されえまたは
（Ｄ）含浸された紙の乾燥後に初めて施与されうる。
【００５５】
有利には、ポリアミン水溶液は、含浸された紙の乾燥後に施与される。
【００５６】
一般的に、被覆基体の樹脂フィルムまたはラミネートの製造は、紙、例えばａ）５０〜１５０ｇ／ｍ２の坪量(Flaechengewicht)を有するナトロンクラフトペーパー(Natronkraftpapiere)、ｂ）５０〜１５０ｇ／ｍ２の坪量を有する印刷された化粧紙またはｃ）２０〜５０ｇ／ｍ２の坪量を有するオーバーレイ紙を、尿素溶液を用いて含浸させることによって行われ、その際、紙は尿素溶液に浸漬されかつ／または尿素溶液は紙上にドクターブレード塗布されるかまたは延展される。引き続き、該基体は２〜８％の残留水分／水含有率まで乾燥される。通常、ケースａ）では１００〜２５０ｇ／ｍ２の、またケースｂ）およびｃ）では５０〜１５０ｇ／ｍ２の坪量が得られる。
【００５７】
次いで、これらの乾燥された基体に、ケースａ）では、すなわち樹脂フィルムの場合には、有利にはポリアミンが噴霧され、乾燥されかつＨＤＦ、ＭＤＦ、パーティクルボード等の上に圧着される。その際、通常、プレス圧力は５〜８０ｂａｒであり、プレス時間は、一般的に１分より短く、典型的には１０〜３０秒であり、プレス温度は約１６０〜２００℃である。
【００５８】
ケースｂ）では、すなわちラミネートの製造に際しては、場合により複数のフィルムが噴霧され、乾燥され、次いで圧着されラミネートにされる。通常、ラミネートは、複数の層の含浸されたコアー紙(Kernpapiere)、有利には２〜１５層のコアー紙、表面層としての複数の含浸された化粧紙および／またはオーバーレイ紙、および場合により、例えばナトロンクラフトペーパーからの複数の含浸された中和作用フィルム(Gegenzugpapieren)からなる。選択的に、使用される全てのフィルムを、個々のフィルムのみを、コアー紙のみをまたは境界面に向けられたフィルムのみをポリアミンで処理、殊に噴霧してよい。有利には、外側の紙が処理される。
【００５９】
プレス圧力は、典型的には１００ｂａｒを下回り、プレス時間は、通常９０分までであり、かつプレス温度は、一般に最大１５０℃である。それに相応して製造されたラミネートは、次いで当業者に公知の方法に従って木質材料上に接着される。
【００６０】
ケース（ｉｖ）では、露出箇所へのポリマー水溶液の施与は、当業者に公知の種々の措置によって行われうる。それには、例えば噴霧、圧延、ドクターブレード塗布、延展または滴下が含まれる。有利には、ポリアミン溶液は噴霧によって施与される。施与に際して、表面加工された木質材料は、高められた温度を有してよくまたは室温にあってよい；さらに、施与に際して、ポリアミン溶液は高められた温度または室温を有してよい。有利には、ポリアミン溶液の施与は室温条件下で行われる。
【００６１】
工業的規模では、例えば孔のパラレルボーリング(parallelen Bohren)に際して、ポリアミン溶液を施与、殊に噴霧するための装置がボーリングのための装置に接続されえ、または側方にずらしてこれに配置されていてよい。例えば、木質材料を鋸引きするための装置内に、ポリアミン溶液を圧延または噴霧するための装置が組み込まれうる。
【００６２】
木質材料として、例えば単板ボードまたは合板ボードのような木材ストリップから作り上げられている全ての木質材料、木材チップから製造される木質材料、例えばパーティクルボードまたはＯＳＢボード、ならびにＬＤＦ−、ＭＤＦ−およびＨＤＦ−ボードのような木材繊維材料が考慮に入れられる。これらの木質材料は、それに相応する木材粒子から、天然および／または合成バインダーの添加下で熱圧によって製造される。有利には、本発明による方法に従って、ホルムアルデヒド含有バインダーを含有する木質材料が製造される。有利なのは、ＯＳＢ−、木材繊維−およびパーティクルボードである。
【００６３】
木質材料は、プレス後に研磨することによって表面処理されうる。本発明によるポリアミンの施与は、研磨前または研磨後、有利には研磨後であってよい。施与に際して、木質材料は、高められた温度を有してよくまたは室温にあってよい。木質材料は、施与後に、例えば赤外線放射、加熱ロールによってまたは熱管路(Waermekanal)内で熱処理されうる。ポリアミンは一面または両面に、有利には両面に施与されうる。
【００６４】
さらに本発明の対象は、本発明による方法に従って製造可能な木質材料、殊にホルムアルデヒド含有バインダーを含有する、場合により表面加工された木質材料である。有利なのは、本発明により処理された、場合により表面加工されたパーティクルボードおよび木材繊維ボードである。
【００６５】
（ｉ）および（ｉｉ）のケースにおける方法に従って得られる木質材料は、引き続き、場合により表面加工されうる。表面加工は、種々の材料による被覆によって行われうる。例えば、ラッカー塗、化粧張り、バッキング(Kaschierung)またはラミネーションが実施されえ、またはメラミンフィルム、予備含浸材料またはホイルによる被覆が実施されうる。そのような表面加工された木質材料は、本発明の対象である。
【００６６】
従って、さらに本発明は、本発明による方法に従って製造可能である、場合により表面加工された木質材料の他に、中和作用フィルム、コアーフィルム、化粧フィルムまたはオーバーレイフィルムの群から選択される、ポリアミンで処理された少なくとも１つのフィルムを含有するラミネートにも関する。
【００６７】
有利には、本発明により製造された木質材料は、０〜０．１ｐｐｍ、有利には０〜０．０４ｐｐｍ、殊に０〜０．０２ｐｐｍのホルムアルデヒド放散を有し（ＥＮ７１７−１"試験チャンバー法(Pruefkammermethode)に従うホルムアルデヒド放出"）、もしくは、有利には０〜３．５ｍｇ／ｍ２ｈ、有利には０〜２ｍｇ／ｍ２ｈ、殊に０〜１ｍｇ／ｍ２ｈのホルムアルデヒド放散を有する（ＥＮ７１７−２"ガス分析法に従うホルムアルデヒド放出"）。
【００６８】
本発明による木質材料は、家具、梱包材の製造のために、住宅建築において、ドライウォール構造(Trockenausbau)においてまたは内装仕上げにおいて、例えばラミネート、断熱材(Daemmstoff)、壁部材または天井部材として使用されうる。
【００６９】
実施例
ケース（ｉ）
１６ｍｍの厚みおよび６５０ｋｇ／ｍ３の密度を有する、尿素−ホルムアルデヒド−グルーで結合した研磨されたパーティクルボードを用いて試験を実施した。
【００７０】
処理
実施例１：なし（本発明によらない）
実施例２：純粋な尿素溶液（本発明によらない）
３０％の尿素溶液を、４０ｇ／ｍ２の尿素量が生じる量でパーティクルボード上に施与し、１５０秒間で６０℃へと加熱し、引き続き２０℃／湿度６５％にて１日間貯蔵した。
【００７１】
実施例３：ポリエチレンイミン溶液（本発明による）
５０００ｇ／モルの平均分子量を有するポリエチレンイミンの３０％の水溶液をパーティクルボード上に、パーティクルボード上でポリエチレンイミン４０ｇ／ｍ２が施与されるように噴霧した。続けて、表面を１５０秒以内に６０℃へと加熱し、引き続き２０％／湿度６５％にて１日間貯蔵した。
【００７２】
実施例４：ポリエチレンイミン溶液（本発明による）
５０００ｇ／モルの平均分子量を有するポリエチレンイミンの２５％の水溶液をパーティクルボード上に、パーティクルボード上でポリエチレンイミン５ｇ／ｍ２が施与されるように噴霧した。引き続き、２０℃／湿度６５％にて１日間貯蔵した。
【００７３】
実施例５：ＪＰ２００２２７３１４５の実施例４〜６のホルムアルデヒド捕捉剤の調整（比較例）
ＪＰ２００２２７３１４５５０に相応する、以下：
尿素  ２４％（作用物質(Wirksubstanz)）
Ｎ，Ｎ−ジメチル尿素  １％（作用物質）
アジピン酸ジヒドラジド  ５％（作用物質）
Ｎ，Ｎ−ジメチルヒドラジン  １％（作用物質）
ベンジルアミン  １％（作用物質）
トリエタノールアミン  ０．５％
ナトリウム−ジ−エチル−ヘキシル−スルホサクシネート  １．２％
ナトリウム−リノールアルコールスルホネート  １％
ポリ酢酸ビニルエマルジョン（５０％）  ４０％（分散液２０％＋水２０％）（作用物質）
水  ２５．３％
からの混合物５０質量％
および水５０質量％を含有する水溶液、すなわち２６％の水溶液（作用物質に対して）をパーティクルボード上に、パーティクルボード上で作用物質５ｇ／ｍ２が施与されるように噴霧した。引き続き、２０℃／湿度６５％にて１日間貯蔵した。
【００７４】
ホルムアルデヒド放出：
後処理ありまたは後処理なしのホルムアルデヒド放散を、１９９４年からのＤＩＮ規格 ＤＩＮ ＥＮ７１７−２（ホルムアルデヒド放出の測定 第２部：ガス分析法に従うホルムアルデヒド放出(Bestimmung der Formaldehydabgabe Teil 2: Formaldehydabgabe nach der Gasanalyse-Methode)）、および２００４年からのＤＩＮ規格 ＤＩＮ−ＥＮ７１７−１（ホルムアルデヒド放出の測定 第１部：試験チャンバー法に従うホルムアルデヒド放出(Bestimmung der Formaldehydabgabe Teil 1: Formaldehydabgabe nach der Pruefkammer-Methode)）および１９９２年からのＤＩＮ規格ＤＩＮ−ＥＮ１２０（ホルムアルデヒド含量の測定：抽出法、パーフォレーター法と呼ばれる(Bestimmung der Formaldehydgehalts : Extraktionsverfahren, genannt Perforatormethode)）に従って測定した。
【００７５】
ＥＮ７１７−２の場合、閉じた幅の狭い表面を有する、寸法０．４ｍ×０．０５ｍ×（ｍにおける試験体の厚み）の試験体を、０．００４ｍ３の体積のチャンバー内で、６０℃および相対湿度２＋／−１％にて４時間のあいだ試験した。気流(Luftstrom)を６０ｌ／ｈに調整する。そのつど１ｈのあいだ、出てくる空気を、アセチルアセトンおよび酢酸アンモニウムの水溶液を含有するガス洗浄容器中で捕集した。ホルムアルデヒドは、水溶液中でアンモニウムイオンおよびアセチルアセトンと反応しジアセチルジヒドロルチジン（ＤＤＬ）となる。この反応は、ホルムアルデヒドにおいてきわめて特有のものである。ＤＤＬは４１２ｎｍにて吸収極大を有し、かつ定量的に分光法により検出されうる。ホルムアルデヒド濃度の測定のために、最後の３時間の平均値を求める。
【００７６】
ＥＮ７１７−１に従って、露出したエッジ０．７５ｍを有する、寸法０．５×０．５×厚み×ｍ３の２個の試験体を、体積１ｍ３の試験チャンバー内に設置する。測定を、少なくとも１０〜最大２８日間のあいだ、２３℃および４５＋／−３％の相対湿度にて実施する。空気供給および排出は、１時間以内に全体の空気が一度交換されるように選択する。サンプル採取のために、空気１２０ｌを２ｌ／分の速度で、酢酸アンモニウム水溶液およびアセチルアセトン水溶液で満たされているガス洗浄容器中に導通する。ホルムアルデヒド濃度を同様に分光法により測定する。ホルムアルデヒド放散は、この方法に従って平衡曲線より明らかとなり、その際、４つの連続する値は最大で５％変化してよい。２８日後になおこの条件が満たされない場合、平均値を出すために最後の４つの値が用いられる。
【００７７】
ＥＮ１２０の場合、寸法２５ｍｍ×２５ｍｍ×厚みの試験体を使用する。約１１０ｇの試験体を、トルエン６００ｍｌと一緒にパーフォレーターアタッチメントを有するフラスコ内に入れる。トルエンを沸騰させる。ホルムアルデヒドをパーフォレーターにおいて水中に放出し、かつ測光法により測定する。
【００７８】
【表１】
2009523628.tif 000002
【００７９】
【表２】
2009523628.tif 000003
【００８０】
被覆性
パーティクルボード１〜３を、２４時間後に標準雰囲気（２０℃／湿度６５％）において以下のように被覆した：
白色の化粧紙（８０ｇ／ｍ２）を、Ｋａｕｒａｍｉｎ含浸樹脂７９２および硬化剤５２９（１００：０．３）からの樹脂液１００ｇ／ｍ２で含浸させ、かつオーブンで１６０℃にて乾燥させた。そのようにして得られたフィルムをパーティクルボードの表面上に敷設し、かつ圧着した（１９０℃、２５ｂａｒ、３５ｓ）。試験体の安定化のために、同時に反対側にも中和作用フィルムを圧着する。
【００８１】
被覆性の評価のためにクロスハッチ試験(Gittertest)を実施する。そのため、ひし形の型が生じるように、レザーブリード(Rasierklinge)を用いて表面を介して２×４の平行な線状の切片（間隔０．５ｃｍ）を作った。ひし形のエッジにおいて被覆が部分的に剥がれ落ちる。破壊された表面の百分率を測定する。値が小さければ小さいほど、それだけパーティクルボードの被覆性は良い。
【００８２】
【表３】
2009523628.tif 000004
【００８３】
ケース（ｉｉｉ）
実施例６：化粧張り
０．６ｍｍのブナ単板の底面に、３０％のポリエチレンイミン水溶液（ポリエチレンイミンの質量平均分子量：５０００ｇ／モル）のａ）１０ｇ／ｍ２（３ｇ／ｍ２ 作用物質）およびｂ）２０ｇ／ｍ２（６ｇ／ｍ２ 作用物質）を噴霧し、引き続き乾燥させた。
【００８４】
Ｋａｕｒｉｔ（Ｒ）Ｌｅｉｍ３２９ １００部およびＢｏｎｉｔ（Ｒ）硬化剤１２９２６ ２０部からのグルー液１００ｇ／ｍ２を、市販のパーティクルボード（１６ｍｍの厚みおよび６５０ｋｇ／ｍ３の密度）上に塗布した。単板を上に置き、かつプレス温度１０５℃および０．６Ｎ／ｍｍ２のプレス圧力にて圧着した。プレス時間は１００秒であった。
【００８５】
実施例７：化粧フィルム
市販の化粧紙（Ｓｕｅｄｄｅｋｏｒ社のブナ−化粧７０ｇ／ｍ２）を、およそ３０ｃｍ×２０ｃｍに裁断し、かつ含浸樹脂溶液で満たされた（メラミン−ホルムアルデヒド−樹脂Ｋａｕｒａｍｉｎ（Ｒ）含浸樹脂７９２に対しておよそ５５％、硬化剤Ｈ５２９ ０．３％、ＢＡＳＦ ＡＧ社のＫａｕｒｏｐａｌ（Ｒ）９３３ ０．１％）薄板トラフ(Blechwanne)内に装入することによって含浸させた。樹脂塗布量は、ワイヤドクターブレード(Drahtrakel)を介して紙を延伸することによって調整した。引き続き、含浸させた化粧紙を、１２０℃にて実験室用乾燥庫内で乾燥させた。乾燥後、化粧−フィルムの質量は１２０ｇ／ｍ２で、残留湿分は６．５％であった。
化粧フィルムの底面に、３０％のポリエチレンイミン水溶液（ポリエチレンイミンの質量平均分子量：５０００ｇ／モル）のａ）１０ｇ／ｍ２（３ｇ／ｍ２ 作用物質）およびｂ）２０ｇ／ｍ２（６ｇ／ｍ２ 作用物質）を噴霧し、引き続き乾燥させた。
【００８６】
ポリアミンで処理した化粧フィルムを、実験室用プレスを用いて、１８０℃にて市販のパーティクルボード（１６ｍｍの厚みおよび６５０ｋｇ／ｍ３の密度）上に圧着し、該プレス圧力は２５ｂａｒで、かつプレス時間は３０秒であった。
【００８７】
実施例８：従来技術に従う、尿素で後処理された木質材料
３０％の尿素溶液を、４０ｇ／ｍ２の尿素量が生じる量で市販のパーティクルボード（１６ｍｍの厚みおよび６５０ｋｇ／ｍ３の密度）上に施与し、１５０秒で６０℃へと加熱し、引き続き２０℃／湿度６５％にて１日間貯蔵した。
白色の化粧紙（８０ｇ／ｍ２）を、１００：０．３の比において、Ｋａｕｒａｍｉｎ（Ｒ）含浸樹脂 ７９２および硬化剤５２９からの樹脂液１００ｇ／ｍ２で含浸させ、かつオーブンで１６０℃にて乾燥させた。そのようにした得られたフィルムをパーティクルボードの表面上に敷設し、かつ圧着した（１９０℃、２５ｂａｒ、３５ｓ）。試験体の安定化のために、同時に反対側にも中和作用フィルムを圧着する。
【００８８】
ホルムアルデヒド放散：
実施例に従って製造された、被覆されたおよび未被覆のパーティクルボードのホルムアルデヒド放散を、ガス分析（ＥＮ７１７−２）によって測定した。結果は第３表の中でまとめられている。
【００８９】
【表４】
2009523628.tif 000005
【００９０】
被覆性：
被覆性の評価のためにクロスハッチ試験を実施した。そのため、ひし形の型が生じるように、レザーブリードを用いて実施例２および３に従う表面加工されたパーティクルボードの表面を介して２×４の平行な線状の切片（間隔０．５ｃｍ）を作った。ひし形のエッジにおいて被覆が部分的に剥がれ落ちる。破壊された表面の百分率を測定した。値が小さければ小さいほど、それだけパーティクルボードの被覆性は良かった。被覆性の結果は、第４表の中でまとめられている。
【００９１】
【表５】
2009523628.tif 000006
【００９２】
ケース（ｉｖ）
実施例９
そのエッジが自己粘着性アルミホイルで閉じられた、メラミンフィルムで被覆されたパーティクルボード（Ｅ１−パーティクルボード、４００ｍｍ×５０ｍｍ×１６ｍｍ）のホルムアルデヒド放散を、ガス分析により（ＥＮ−７１７−２）測定した。
【００９３】
実施例１０
実施例９と同様に、エッジがアルミホイル−被覆を有さないことを除いては、実施例９からのパーティクルボードと同一であるパーティクルボードのホルムアルデヒド放散を測定した。
【００９４】
実施例１１
実施例１０からのパーティクルボードの露出したエッジを、作用物質のポリエチレンイミン４ｇ／エッジ表面ｍ２の量で、２０質量％のポリエチレンイミン水溶液（ポリエチレンイミンの質量平均分子量：５０００ｇ／モル）で噴霧した。ホルムアルデヒド放散を、実施例９と同様に測定した。
【００９５】
【表６】
2009523628.tif 000007
【００９６】
実施例１２
実施例９に従うパーティクルボード内に、５ｍｍの直径および９ｍｍの貫入深さを有する５個の孔をあけた。ホルムアルデヒド放散を、実施例９と同様に測定した。
【００９７】
実施例１３
実施例１２に従うパーティクルボードの場合、５個の孔の中に、作用物質のポリエチレンイミン５ｇ／穿孔(Bohrung)の内部表面積ｍ２の量で、５質量％のポリエチレンイミン水溶液（ポリエチレンイミンの質量平均分子量：５０００ｇ／モル）を滴下した（すなわち、ボーリング孔１個当たり溶液０．７２ｇの量で）。ホルムアルデヒド放散を、実施例９と同様に測定した。
【００９８】
【表７】
2009523628.tif 000008
【国際調査報告】
2009523628.tif 000009
2009523628.tif 000010
2009523628.tif 000011
2009523628.tif 000012
2009523628.tif 000013
2009523628.tif 000014